СПОСОБ ПОЛУЧЕНИЯ ПОЛИБУТАДИЕНА

1. Способ получения полибутадиена, включающий, во-первых, проведение цис-1,4-полимеризации 1,3-бутадиена и последующее проведение синдиотактической 1,2-полимеризации полученного продукта в образующейся полимеризационной системе, отличающийся тем, что после проведения полимеризации вводят галогенсодержащую кислоту или соль галогенсодержащей кислоты, где обе представлены нижеследующей общей формулой (I)
q
r
s
M'(X'O)Z' (I)
где M' представляет собой атом металла или атом водорода, X' представляет собой атом галогена, выбираемый из хлора, брома и йода, О представляет собой атом кислорода, q является целым числом от 1 до 4, Z' представляет собой анион, способный связываться с атомом М', r является целым числом равным 1 или более, и сумма r+s является степенью окисления М'.
2. Способ получения полибутадиена по п.1, где X' представляет собой хлор.
3. Способ получения полибутадиена по п.1, где соединение, представленное общей формулой (I), является хлорноватистой кислотой или солью хлорноватистой кислоты.
4. Способ получения полибутадиена по п.1, где катализатор, используемый для синдиотактической 1,2-полимеризации, представляет собой катализатор, содержащий соединение кобальта, соединение алкилалюминия и соединение серы.
5. Способ получения полибутадиена по п.1, где катализатор, используемый для цис-1,4-полимеризации, представляет собой катализатор, содержащий соединение кобальта, алюминийорганическое соединение и воду.
1
1
2
2
3
3-n
n
6. Способ получения полибутадиена по п.5, где алюминийорганическое соединение представляет собой соединение триалкилалюминия, представленное формулой R Al, где группа R является углеводородной группой, имеющей от 1 до 10 атомов углерода и галогенсодержащее соединение алюминия, представленное формулой R AlX, где группа R является углеводородной группой, имеющей от 1 до 10 атомов углерода, Х является галогеном, а n представляет собой число от 1 до 2.
7. Способ получения полибутадиена по п.1, где  катализатор, используемый для цис-1,4-полимеризации, представляет собой катализатор, полученный выдержкой компонентов, выбираемых из соединения металла 3-й группы Периодической таблицы, соединения, представляющего собой гидрид алкилалюминия, бутадиена, метилалюмоксана и хлорсодержащего соединения.
8. Способ получения полибутадиена по п.1, где катализатор, используемый для цис-1,4-полимеризации, представляет собой катализатор, полученный из комплексного соединения переходного металла металлоценового типа, ионного соединения, образованного не образующими координационные связи анионом и катионом, металлоорганического соединения элемента группы с 1-й по 3-ю группу Периодической таблицы и воды при мольном соотношении: (металлоорганическое соединение элемента с 1-й по 3-ю группу Периодической таблицы)/(вода) = от 0,66 до 5).
9. Способ получения полибутадиена по п.1, где катализатор, используемый для цис-1,4-полимеризации, представляет собой катализатор, полученный из (А) соединения иттрия, (В) ионного соединения, образованного не образующими координационные связи анионом и катионом и (В) металлоорганического соединения элемента, выбираемого из 2-й группы, 12-й группы и 13-й группы Периодической таблицы.
10. Способ получения полибутадиена по п.9, где в качестве соединения иттрия (А) используют соединение иттрия с объемным лигандом, представленное нижеследующей общей формулой
(I)
1
2
3
где каждая из групп R, R и R представляет собой водород или углеводородную группу, имеющую от 1 до 12 атомов углерода, О представляет собой атом кислорода, а Y представляет собой атом иттрия.
11. Способ получения полибутадиена по п.1, где полибутадиен представляет собой армированный полибутадиен, включающий (1) от 3 до 30 мас.% нерастворимого в кипящем н-гексане вещества и (2) от 97 до 70 мас.% растворимого в кипящем н-гексане вещества.